(57)【要約】【課題】電子機器から放出される不要電磁波の低減、及び電子機器に生じる電磁障害の抑制が可能で、高温環境下又は高温高湿環境下における厚み変化を低減して、透磁率の低下を防止すると共に、電気抵抗値を向上することができる磁性シート及び該磁性シートの製造方法の提供。【解決手段】本発明の磁性シートは、バインダーと、磁性粉とを少なくとも含有してなる磁性層を有してなり、前記バインダーが絶縁性ゴム微粒子を含有してなる。絶縁性ゴム微粒子が、ポリブタジエン微粒子である態様、バインダーが、エポキシ樹脂及びアクリル樹脂の少なくともいずれかを含有してなる態様、バインダー１１３．０質量部に対して、絶縁性ゴム微粒子を０．５質量部〜５０質量部含有する態様などが好ましい。【選択図】なし【特許請求の範囲】
【請求項１】
バインダーと、磁性粉とを少なくとも含有してなる磁性層を有してなり、前記バインダーが絶縁性ゴム微粒子を含有してなることを特徴とする磁性シート。
【請求項２】
絶縁性ゴム微粒子が、ポリブタジエン微粒子である請求項１に記載の磁性シート。
【請求項３】
バインダーが、エポキシ樹脂及びアクリル樹脂の少なくともいずれかを含有してなる請求項１から２のいずれかに記載の磁性シート。
【請求項４】
バインダー１１３．０質量部に対して、絶縁性ゴム微粒子を０．５質量部〜５０質量部含有する請求項１から３のいずれかに記載の磁性シート。
【請求項５】
絶縁性ゴム微粒子の数平均粒子径が、１０ｎｍ〜１，０００ｎｍである請求項１から４のいずれかに記載の磁性シート。
【請求項６】
バインダーと、磁性粉とを少なくとも含有してなり、前記バインダーが絶縁性ゴム微粒子を含有してなる磁性組成物を、成形して磁性層を形成する磁性層形成工程と、
前記磁性層の厚み方向における少なくとも一方の面に、凹凸形成層及び転写材を、前記磁性層側からこの順に積層配置した後、加熱プレスすることにより、前記転写材の表面形状を、前記凹凸形成層及び前記磁性層の表面に転写すると共に、前記凹凸形成層と前記磁性層とを接合する形状転写工程と、
を含むことを特徴とする磁性シートの製造方法。
【発明の詳細な説明】
【技術分野】
【０００１】
本発明は、電子機器から放出される不要電磁波の低減、及び電子機器に生じる電磁障害の抑制が可能な磁性シート及び該磁性シートの製造方法に関する。
【背景技術】
【０００２】
磁性シートの使用される用途としては、ノイズ抑制用途あるいは、ＲＦＩＤ用途が挙げられる。ノイズ抑制用途としては、パソコンや携帯電話に代表される電子機器の小型化、高周波数化の急速な進展に伴い、これらの電子機器において、外部からの電磁波によるノイズ干渉及び電子機器内部で発生するノイズ同士の干渉を抑制するために、種々のノイズ対策が行われており、例えば、ノイズ発信源又は受信源近傍に、磁性シート（ノイズ抑制シート）を設置することが行われている。
【０００３】
前記磁性シートは、Ｆｅ−Ｓｉ−Ａｌ等の合金（磁性粉）、エポキシ樹脂、アクリル樹脂と、揮発性溶剤とを含む磁性塗料をＰＥＴや剥離処理されたＰＥＴなどの絶縁性支持体の表面に塗布し、加熱プレスにより硬化させてシート状に成形した柔軟性を有するものであり（例えば、特許文献１〜４）、前記磁性粉が、ノイズを抑制する、所謂ノイズ抑制体としての機能を有する。前記磁性シートのノイズ抑制効果は透磁率の虚数部であるμ’’が大きい方が好ましい。
【０００４】
一方、ＲＦＩＤ用途としては、近年、ＲＦＩＤ（Radio  Frequency  Identification）と称されるＩＣタグ機能を有する携帯情報端末機に代表されるように、電磁誘導方式によるコイルアンテナを用いる無線通信が普及している。例えば、携帯情報端末機では、その小型化により、送受信用のアンテナ素子の近傍には、例えば、金属筐体、金属部品などの種々の導電体（金属）が配置されている。この場合、前記アンテナ素子近傍の金属の存在により、通信に用いることができる磁界が大きく減衰し、電磁誘導方式におけるＲＦＩＤ通信距離が短くなったり、共振周波数がシフトすることにより無線周波数を送受信することが困難になることがある。そこで、このような電磁障害を抑制するため、前記アンテナ素子と前記導電体との間に、磁性シートを配置することが行われている。ＲＦＩＤとしての機能としては、透磁率の実数部であるμ’が大きく、虚数部であるμ’’の小さい方が好ましい。
【０００５】
磁性組成物を絶縁性支持体の表面に塗布して形成した磁性シートを乾燥させる際に、揮発性溶剤が揮発した部分が空隙として残ってしまい、磁性シートを圧縮しても比重が上がりにくいという問題がある。また、磁性層において空隙が多く残っていると、高温環境下又は高温高湿環境下において、磁性シートの厚みが厚くなる方に変化すると共に、透磁率が低下してしまうという問題があった。なお、高温環境下又は高温高湿環境下における磁性シートの厚み変化は、使用するバインダーの耐熱性及び耐湿性に起因するものであり、また、磁性シートをプレス、ラミネートして熱圧縮した際に発生する内部応力が高温環境下又は高温高湿環境下で開放されることに起因するものである。
また、アクリル樹脂の硬化物に充填剤などを多量に添加して、歪を小さくする方法が知られている。しかし、磁性シートの歪を緩和すべく充填剤等を多量に充填しても、磁性層は応力が発生した状態で硬化してしまい、歪が残ってしまう。
また、硬化物の応力緩和、弾性の向上等を目的として、ゴム成分をバインダーに配合することがなされているが（例えば、特許文献５〜８）、前記ゴム成分は分子量が高いものが多く、バインダーと容易に相溶しないという問題があった。
【特許文献１】特開２００６−２０７００１号公報
【特許文献２】特開２００７−２５０８２０号公報
【特許文献３】特開２００７−２５０８２１号公報
【特許文献４】特開２００７−２５０８２２号公報
【特許文献５】特開２００７−２０８１２１号公報
【特許文献６】特開２００６−６６８８３号公報
【特許文献７】特開２００５−２３６２１９号公報
【特許文献８】特開２００４−３３６０２８号公報
【発明の開示】
【発明が解決しようとする課題】
【０００６】
本発明は、従来における前記問題を解決し、以下の目的を達成することを課題とする。即ち、本発明は、電子機器から放出される不要電磁波の低減、及び電子機器に生じる電磁障害の抑制が可能で、高温環境下又は高温高湿環境下における厚み変化を低減して、透磁率の低下を防止すると共に、電気抵抗値を向上することができる磁性シート及び該磁性シートの製造方法を提供することを目的とする。
【課題を解決するための手段】
【０００７】
本発明者は、前記課題に鑑み、鋭意検討を行った結果、以下の知見を得た。即ち、バインダーと、磁性粉とを少なくとも含有してなる磁性層を有してなり、前記バインダーが絶縁性ゴム微粒子を含有してなる磁性シートは、高温環境下又は高温高湿環境下における厚み変化を低減して、透磁率の低下を防止すると共に、電気抵抗値を向上することができることを見出し、本発明を完成するに至った。
【０００８】
本発明は、本発明者の前記知見に基づくものであり、前記課題を解決するための手段としては、以下の通りである。即ち、
＜１＞  バインダーと、磁性粉とを少なくとも含有してなる磁性層を有してなり、前記バインダーが絶縁性ゴム微粒子を含有してなることを特徴とする磁性シートである。
該＜１＞に記載の磁性シートにおいては、バインダーと、磁性粉とを少なくとも含有してなる磁性層を有してなり、前記バインダーが絶縁性ゴム微粒子を含有してなるので、歪が緩和された状態で磁性層を硬化させることができ、もって高温環境下又は高温高湿環境下における厚み変化を低減して、透磁率の低下を防止すると共に、電気抵抗値を向上することができる。
＜２＞  絶縁性ゴム微粒子が、ポリブタジエン微粒子である前記＜１＞に記載の磁性シートである。
＜３＞  バインダーが、エポキシ樹脂及びアクリル樹脂の少なくともいずれかを含有してなる前記＜１＞から＜２＞のいずれかに記載の磁性シートである。
＜４＞  バインダー１１３．０質量部に対して、絶縁性ゴム微粒子を０．５質量部〜５０質量部含有する前記＜１＞から＜３＞のいずれかに記載の磁性シートである。
＜５＞  絶縁性ゴム微粒子の数平均粒子径が、１０ｎｍ〜１，０００ｎｍである前記＜１＞から＜４＞のいずれかに記載の磁性シートである。
＜６＞  バインダーと、磁性粉とを少なくとも含有してなり、前記バインダーが絶縁性ゴム微粒子を含有してなる磁性組成物を、成形して磁性層を形成する磁性層形成工程と、前記磁性層の厚み方向における少なくとも一方の面に、凹凸形成層及び転写材を、前記磁性層側からこの順に積層配置した後、加熱プレスすることにより、前記転写材の表面形状を、前記凹凸形成層及び前記磁性層の表面に転写すると共に、前記凹凸形成層と前記磁性層とを接合する形状転写工程と、を含むことを特徴とする磁性シートの製造方法。
該＜６＞に記載の磁性シートの製造方法では、バインダーと、磁性粉とを少なくとも含有してなり、前記バインダーが絶縁性ゴム微粒子を含有してなる前記磁性組成物が、成形されて前記磁性層が形成される。前記形状転写工程において、前記磁性層の厚み方向における少なくとも一方の面に、前記凹凸形成層及び前記転写材が、前記磁性層側からこの順に積層配置された後、加熱プレスされることにより、前記転写材の表面形状が、前記凹凸形成層及び前記磁性層の表面に転写されると共に、粘着剤等を使用しなくても、前記凹凸形成層と前記磁性層とが直接接合される。その結果、簡易かつ低コストで効率よく磁性シートが得られる。
【発明の効果】
【０００９】
本発明によると、従来における前記諸問題を解決でき、高温環境下又は高温高湿環境下における厚み変化を低減して、透磁率の低下を防止すると共に、電気抵抗値を向上することができる磁性シート及び該磁性シートの製造方法を提供することができる。
【発明を実施するための最良の形態】
【００１０】
（磁性シート）
本発明の磁性シートは、磁性層を有してなり、更に必要に応じて適宜選択した、その他の層を有してなる。
【００１１】
−磁性層−
前記磁性層は、電子機器から放出される不要電磁波の低減、及び電子機器内の不要電磁波の干渉によって生じる、電磁障害を抑制する機能を有する。
前記磁性層は、バインダーと、磁性粉とを含有してなり、更に必要に応じて、適宜選択した、その他の成分を含有してなる。
【００１２】
前記磁性層の厚みとしては、特に制限はなく、目的に応じて適宜選択することができるが、高い透磁率が得られる点で、厚いのが好ましく、２５μｍ〜５００μｍが好ましい。
前記厚みが、２５μｍ未満であると、透磁率が低くなり、５００μｍを超えると、狭小部位に適さず、近年における電子機器の小型化の技術動向に沿わなくなるほか、前記厚みの透磁率への影響が小さくなってしまうことがある。なお、前記厚みは、７０μｍ以下になると、透磁率が急激に低くなる傾向がある。
【００１３】
−−バインダー−−
前記バインダーとしては、絶縁性ゴム微粒子を含有してなる限り、特に制限はなく、目的に応じて適宜選択することができ、例えば、アクリルゴムが挙げられる。
前記アクリルゴムは、エポキシ基を有しているのが好ましい。この場合、該エポキシ基と硬化剤とが反応することにより、信頼性が向上する。また、前記アクリルゴムは、更に水酸基を有しているのが好ましい。該水酸基を有することにより、接着性を向上させることができる。
前記アクリルゴムの重量平均分子量としては、塗布性に優れる点で、１０，０００〜４５０，０００が好ましい。
前記重量平均分子量が、１０，０００未満であると、磁性組成物（前記バインダーに、前記磁性粉、前記絶縁性ゴム微粒子等を添加して調製したもの）の粘度が小さくなり、重量の大きな磁性粉を塗布するのが困難となることがあり、４５０，０００を超えると、前記磁性組成物の粘度が大きくなり、塗布し難くなることがある。
また、前記アクリルゴムのガラス転移温度としては、信頼性の点で、−１０〜＋１５℃が好ましい。
前記ガラス転移温度が、−１０℃未満であると、高温あるいは高温高湿環境下での信頼性が悪くなることがあり、＋１５℃を超えると、前記磁性シートが硬くなる傾向がある。
【００１４】
また、前記バインダーは、有機硬化成分（熱硬化性樹脂）として、エポキシ樹脂を含んでいるのが好ましい。分子量の小さいエポキシ樹脂を添加すると、磁性シートの圧縮時（成形時）に、前記バインダーの溶融粘度が、より一層下がるので、磁気特性を向上させることができ、また、例えば、多官能エポキシ樹脂を用いると、硬化後の磁性シートの信頼性をより向上させることができる。
前記エポキシ樹脂としては、例えば、マイクロカプセル化アミン系硬化剤を用いたアニオン硬化系エポキシ樹脂、オニウム塩、スルホニウム塩等を硬化剤に用いたカチオン硬化系エポキシ樹脂、有機過酸化物を硬化剤に用いたラジカル硬化系エポキシ樹脂などが好適に挙げられる。これらは、１種単独で使用してもよいし、２種以上を併用してもよい。
【００１５】
更に、前記バインダーは、前記エポキシ樹脂用硬化剤として、潜在性硬化剤を含んでいるのが好ましい。
前記潜在性硬化剤は、特定の温度にて、硬化剤の機能を発揮するものを意味し、該硬化剤としては、例えば、アミン類、フェノール類、酸無水物類、イミダゾール類、ジシアンジアミド、イソシアネート類などが挙げられる。
【００１６】
−−−絶縁性ゴム微粒子−−−
前記絶縁性ゴム微粒子としては、特に制限はなく、目的に応じて適宜選択することができ、例えば、電子顕微鏡で測定した数平均粒子径１０ｎｍ〜１，０００ｎｍのエラストマー材料からなる応力緩和粒子が挙げられる。
【００１７】
前記絶縁性ゴム微粒子を添加することにより、高温環境下又は高温高湿環境下における厚み変化を低減して、透磁率の低下を防止することができる。
【００１８】
数平均粒子径１０ｎｍ〜１，０００ｎｍのエラストマー材料からなる応力緩和粒子の具体例としては、アクリルゴム、ブタジエン／（メタ）アクリル酸エステル共重合体、スチレン／ブタジエンブロック共重合体、スチレン／イソプレンブロック共重合体、エチレン／α−オレフィン系共重合体、架橋アクリロニトリル−ブタジエンゴム、シリコーンゴム、ポリイソプレン、架橋アクリルゴム、カルボン酸変性アクリロニトリル−ブタジエンゴム、架橋ポリブタジエンゴム、ポリブタジエン、ブタジエン／アクリロニトリル共重合体、スチレン／ブタジエン共重合体、エチレン／プロピレン共重合体、スチレン／イソプレン共重合体、エチレン／α−オレフィン／ポリエン共重合体等をベース成分とするエラストマー粒子等が挙げられる。
【００１９】
これら粒子のコア構造となるエラストマー成分は、常法で作製することができ、例えば、乳化重合法が挙げられる。乳化重合法としては、例えば、単量体成分を全量一括して仕込み重合する方法、単量体成分の一部を重合した後、残部を連続的または断続的に添加する方法、単量体成分を重合の始めから連続的に添加する方法、シード粒子を用いる方法などがある。また、エラストマー粒子は、コア／シェル型の粒子であってもよく、アクリルゴム、ポリイソプレン、ブタジエン／（メタ）アクリル酸エステル共重合体、スチレン／ブタジエン共重合体、ポリブタジエン、スチレン／ブタジエンブロック共重合体、スチレン／イソプレン共重合体、スチレン／イソプレンブロック共重合体等を部分架橋したコアを、メチルメタアクリレートポリマー又はメチルメタアクリレート／グリシジルメタアクリレート共重合体で被覆したエラストマー粒子が好ましい。
【００２０】
コア材に用いるエラストマー成分は、部分架橋させても良く、一般的な方法で架橋することができる。架橋剤としては、エチレングリコールジ（メタ）アクリレート、トリアリルシアヌレート、トリアリルイソシアヌレート、ジアリルフタレート、ジアリルマレエート、ジビニルベンゼン、トリメチロールプロパントリアクリレート、メタアクリル酸アリルなどを用いることができる。
【００２１】
コア材の表面にエポキシ樹脂やアクリル樹脂などのバインダーとよく混ざる樹脂で表面層を形成すれば、バインダー樹脂中によく混ざり、熱圧縮の際、バインダー樹脂と応力吸収粒子との界面において剥離することがなく、高温又は高温高湿環境下において内部応力が吸収され、高温環境下又は高温高湿環境下における厚み変化を低減することができる。
【００２２】
表面被覆の方法としては、エラストマー成分の表面に、メチルメタアクリレート重合体または共重合体を通常の塗布法で被覆するか、あるいは上記エラストマー成分を幹成分として、これにメチルメタアクリレートモノマー単独、またはメチルメタアクリレートとグリシジルメタアクリレートとの混合モノマー等のメチルメタアクリレート系モノマーを枝成分としてグラフト重合すること等が挙げられ、この表面被覆により、コア／シェル構造を有する粒子を得ることができる。なお、表面被覆の厚さは数十ｍｍ程度あればよい。
【００２３】
扁平磁性粉末を密に充填するには、応力緩和粒子の数平均粒子径が扁平磁性粉末の数平均粒子径より小さい方が良い。応力緩和粒子の数平均粒子径は、１０ｎｍ〜１，０００ｎｍであり、３０ｎｍ〜８００ｎｍであるのが好ましい。応力緩和粒子の数平均粒子径が１，０００ｎｍより大きいと、扁平磁性粉末の配向に影響を及ぼし、透磁率が低下する。バインダー樹脂の内部応力を小さくするためには添加する応力緩和粒子の数平均粒子径が小さくて、応力緩和粒子の表面積が大きい方が良いと考えられるが、応力緩和粒子の数平均粒子径が１０ｎｍより小さいと、応力緩和の効果が低下する。
【００２４】
上記のようなコア／シェル型エラストマー粒子の市販品としては、例えば、レジナスボンドＲＫＢ（レジナス化成（株）製）、テクノＭＢＳ−６１（テクノポリマー（株）製）、ＭＢＳ−６９（テクノポリマー（株）製）、コアシェル型アクリルゴム微粒子Ｆ３５１（ゼオン化成製）等を挙げることができる。
【００２５】
−−磁性粉−−
前記磁性粉としては、特に制限はなく、目的に応じて適宜選択することができ、その形状としては、例えば、扁平形状、塊状、繊維状、球状、不定形状などが挙げられる。これらの中でも、前記磁性粉を所定の方向に容易に配向させることができ、高透磁率化を図ることができる点で、扁平形状が好ましい。
前記磁性粉としては、例えば、軟磁性金属、フェライト、純鉄粒子などが挙げられる。
前記軟磁性金属としては、例えば、磁性ステンレス（Ｆｅ−Ｃｒ−Ａｌ−Ｓｉ合金）、センダスト（Ｆｅ−Ｓｉ−Ａｌ合金）、パーマロイ（Ｆｅ−Ｎｉ合金）、ケイ素銅（Ｆｅ−Ｃｕ−Ｓｉ合金）、Ｆｅ−Ｓｉ合金、Ｆｅ−Ｓｉ−Ｂ（−Ｃｕ−Ｎｂ）合金、Ｆｅ−Ｎｉ−Ｃｒ−Ｓｉ合金、Ｆｅ−Ｓｉ−Ｃｒ合金、Ｆｅ−Ｓｉ−Ａｌ−Ｎｉ−Ｃｒ合金などが挙げられる。
前記フェライトとしては、例えば、Ｍｎ−Ｚｎフェライト、Ｎｉ−Ｚｎフェライト、Ｍｎ−Ｍｇフェライト、Ｍｎフェライト、Ｃｕ−Ｚｎフェライト、Ｃｕ−Ｍｇ−Ｚｎフェライト等のソフトフェライト、永久磁石材料であるハードフェライトなどが挙げられる。
前記磁性粉は、１種単独で使用してもよいし、２種以上を併用してもよい。
【００２６】
前記バインダー、前記磁性粉及び前記バインダー中の前記絶縁性ゴム微粒子の含有量としては、特に制限はなく、目的に応じて適宜選択することができるが、前記バインダー１１３．０質量部に対して、前記磁性粉が、４００〜１，０００質量部であるのが好ましく４５０〜９００質量部であるのがより好ましい。また、前記バインダー１１３．０質量部に対して、前記絶縁性ゴム微粒子が、０．５〜５０質量部であるのが好ましく、２．５〜３０質量部であるのがより好ましい。なお、磁性シート中に含まれる磁性粉は６０〜９５ｗｔ％であることが好ましい。
【００２７】
前記磁性粉の含有量が、前記バインダー１１３．０質量部に対して、４００質量部未満であると、優れた磁気特性が得られないことがあり、前記バインダー１１３．０質量部に対して、１，０００質量部を超えると、前記磁性粉を前記バインダーで繋ぎとめておくのが困難となり、高温高湿環境下にて、前記磁性シートの厚み変化が大きくなったり、脆くなり、前記磁性シートの端面だけでなく表面からも前記磁性粉が落ちる（粉落ちする）ことがある。
【００２８】
前記絶縁性ゴム微粒子の含有量が、前記バインダー１１３．０質量部に対して、０．５質量部未満であると、優れた電気抵抗が得られないことがあり、前記バインダー１１３．０質量部に対して、５０質量部を超えると、高い透磁率が得られないことがある。
【００２９】
−−その他の成分−−
前記その他の成分としては、本発明の効果を害しない限り特に制限はなく、公知の各種添加剤の中から目的に応じて適宜選択することができ、前記磁性層を形成する際の、磁性組成物（前記バインダーと、前記磁性粉とを含有するもの）の塗布性の向上（粘度の調整）を目的とした場合には、溶剤を添加することができ、該溶剤としては、例えば、アセトン、メチルエチルケトン、メチルイソブチルケトン、シクロヘキサノン等のケトン類；メタノール、エタノール、プロパノール、ブタノール、イソプロピルアルコール等のアルコール類；酢酸メチル、酢酸エチル、酢酸プロピル、酢酸ブチル、乳酸エチル、エチルグリコールアセテート等のエステル類；ジエチレングリコールジメチルエーテル、２−エトキシエタノール、テトラヒドロフラン、ジオキサン等のエーテル類；ベンゼン、トルエン、キシレン等の芳香族炭化水素化合物；メチレンクロライド、エチレンクロライド、四塩化炭素、クロロフォルム、クロロベンゼン等のハロゲン化炭化水素化合物；などが挙げられる。これらは、１種単独で使用してもよいし、２種以上を併用してもよい。その他、必要に応じて、分散剤、安定剤、潤滑剤、シラン系やチタネート系カップリング剤、充填剤、可塑剤、難燃剤、老化防止剤等、各種添加剤を添加してもよい。
前記その他の成分の含有量としては、特に制限はなく、前記バインダー及び前記磁性粉の含有量に応じて適宜決定することができる。
【００３０】
−その他の層−
前記その他の層としては、本発明の効果を害しない限り特に制限はなく、目的に応じて適宜選択することができ、例えば、凹凸形成層等が挙げられる。
【００３１】
−−凹凸形成層−−
前記凹凸形成層は、本発明の前記磁性シートの使用時に、例えば、電子機器内にて、前記磁性シートを、これと接触する部材から剥離する機能を有する。
【００３２】
前記凹凸形成層としては、その構造、厚み、材質（材料）については、特に制限はなく、目的に応じて適宜選択することができる。
前記構造としては、単層構造であってもよいし、積層構造であってもよい。
前記厚みとしては、２μｍ〜１００μｍが好ましい。
前記厚みが、２μｍ未満であると、作業性が悪くなることがあり、１００μｍを超えると、加熱プレス時に、熱が前記磁性層に伝わり難く、信頼性が低下することがある。
前記材質としては、合成樹脂が挙げられ、例えば、ポリエチレンテレフタレート（ＰＥＴ）が好適に挙げられる。
【００３３】
前記凹凸形成層は、市販品であってもよいし、適宜作製したものであってもよいが、前記市販品としては、例えば、マット処理ＰＥＴ（「ルミラーＸ４４−＃２５」；東レ（株）製）、マット処理ＰＥＴ（「ルミラー４４−＃３８」；東レ（株）製）、剥離処理されていないＰＥＴ（「エンブレッド」；ユニチカ（株）製）、ノンシリコーン剥離処理ＰＥＴ（「「フルオロージュＲＬ」；三菱樹脂製）、シリコーン剥離処理ＰＥＴ（「２５ＧＳ」；リンテック（株）製）などが挙げられる。前記凹凸形成層には文字が印刷されたものを用いてもよい。文字の印刷面は前記磁性層と接する面でもよいし、前記磁性層と接しない面（反対の面）でもよい。
【００３４】
−使用−
本発明の前記磁性シートの使用方法としては、特に制限はなく、目的に応じて適宜選択することができ、例えば、前記磁性シートを、所望の大きさに裁断し、これを電子機器のノイズ源に、前記磁性層側が近接するように配設することができる。
【００３５】
−用途−
本発明の前記磁性シートは、電磁ノイズ抑制体、電波吸収体、磁気シールド材、ＲＦＩＤ（Ｒａｄｉｏ  Ｆｒｅｑｕｅｎｃｙ  Ｉｄｅｎｔｉｆｉｃａｔｉｏｎ）等のＩＣタグ機能を有する電子機器、非接触ＩＣカードなどに好適に使用することができ、特に、ＲＦＩＤ機能付携帯電話に好適に使用することができる。
【００３６】
本発明の前記磁性シートは、前記凹凸形成層を有していると、高度な絶縁性が求められる場合や、他の電子部品と接触するような設計下（狭小部位）で使用される場合に好適である。なお、前記磁性層における前記磁性粉は、金属であるため、前記樹脂組成物に混合していても、表面抵抗値は、０．０１〜１ＭΩ／□と低く、難燃剤を添加した場合には、更に表面抵抗値が低下する傾向にあるため、難燃性を有する磁性シートは、前記凹凸形成層を有しているのが好ましい。
前記凹凸形成層の存在により、前記磁性層表面からの前記磁性粉の脱落を防止することができる。また、前記磁性層の片面に前記凹凸形成層が接合されているので、前記磁性層における吸湿面積が狭くなり、信頼性が向上する。
また、前記凹凸形成層の表面は、凹凸を有しており、滑り性に優れるため、携帯電話の電池パック部位にも好適に使用可能である。この場合、充電の繰返しによるリチウム電池の発熱に起因する電池パックの膨張が生じても、前記凹凸形成層により、前記電池パックとの癒着が抑制されるため、電池パックの蓋の開閉不良が改善される。
前記凹凸形成層に凹凸転写がなされていない場合には、電池パックの蓋の開閉により表面に擦り傷が形成されるので、外観が悪くなる。前記凹凸転写により、前記凹凸形成層に凹凸が形成されると、凹凸形成層に擦り傷が形成されないという利点がある。
【００３７】
本発明の前記磁性シートは、従来の磁性シートと異なり、粘着層を有していない。このため、電子機器内での高温での使用の際に生じる、粘着剤の漏れによる前記電子機器の故障の発生を防止することができる。また、従来の磁性シートに比して、前記粘着層の厚みの分だけ、磁性層の厚みを大きく設けることができるため、比重が大きく、透磁率が高い。
【００３８】
本発明の前記磁性シートの製造方法としては、特に制限はなく、目的に応じて適宜選択することができるが、以下の本発明の磁性シートの製造方法により好適に製造することができる。
【００３９】
（磁性シートの製造方法）
本発明の磁性シートの製造方法は、磁性層形成工程と、形状転写工程とを少なくとも含み、更に必要に応じて適宜選択した、その他の工程を含む。
【００４０】
＜磁性層形成工程＞
前記磁性層形成工程は、バインダーと、磁性粉とを少なくとも含有する磁性組成物を、成形して磁性層を形成する工程である。
なお、前記バインダー及び前記磁性粉の詳細については、上述した通りであるが、前記バインダーとしては、後述する加熱プレス前は、未硬化状態であるのが好ましい。ここで、加熱プレス前に硬化が進んでいると、前記磁性層の圧縮が充分に行われず、透磁率を大きくすることができない。また、硬化している磁性層を圧縮すると、歪が残り、室温、高温乃至高温高湿環境下にて、繰返し暴露された際に、厚みが厚くなる方向に変化したり、磁気特性が低下したりする。これに対し、前記加熱プレス前の前記バインダーが未硬化状態であると、これらの不具合の発生が抑制される。
【００４１】
前記磁性組成物の調製は、前記バインダーに前記磁性粉を添加し、混合することにより行うことができる。
前記磁性組成物の成形は、例えば、基材上に前記磁性組成物を塗布し、乾燥することにより行うことができる。
前記基材としては、特に制限はなく、目的に応じて適宜選択することができるが、形成した前記磁性層を容易に剥離可能な点で、剥離処理が施されたポリエステルフィルム（剥離ＰＥＴ）などが好適に挙げられる。
また、前記基材としては、マットＰＥＴ、剥離処理されていないＰＥＴ、ノンシリコーン剥離処理ＰＥＴ（磁性層が形成される面が剥離処理されていない）、シリコーン剥離処理ＰＥＴ（磁性層が形成される面が剥離処理されていない）を用いてもよい。
以上の工程により、前記磁性組成物が成形されて前記磁性層が形成される。
【００４２】
＜形状転写工程＞
前記形状転写工程は、前記磁性層の厚み方向における一方の面に、凹凸形成層及び転写材を、前記磁性層側からこの順に積層配置した後、加熱プレスすることにより、前記転写材の表面形状を、前記凹凸形成層及び前記磁性層の表面に転写すると共に、前記凹凸形成層と前記磁性層とを接合する工程である。
【００４３】
−凹凸形成層−
前記凹凸形成層としては、その構造、厚み、材質（材料）については、特に制限はなく、目的に応じて適宜選択することができ、これらの詳細については、上述した通りである。
【００４４】
前記凹凸形成層の表面状態としては、特に制限はなく、その厚み方向における一方の面に、表面処理が施されていてもよいし、何ら表面処理が施されていなくてもよいが、マット処理、シリコーン樹脂を用いない剥離処理、などが施されているのが好ましい。これらの場合、何ら表面処理が施されていないものに比して、滑り性が向上する。また、これらの表面処理の場合、前記シリコーン樹脂を用いないので、高温乃至高温高湿環境下にて、シリコーンオリゴマーがブリードアウトすることがなく、電子機器内部での使用に好適である。
前記マット処理としては、前記凹凸形成層の表面を粗面化することができる限り特に制限はなく、目的に応じて選択することができ、例えば、サンドマット処理、ケミカルマット処理、表面エンボス加工処理などが挙げられる。これらの処理により、前記凹凸形成層の表面に凹凸が形成され、滑り性を向上する。
【００４５】
−転写材−
前記転写材としては、その構造、厚み、材質（材料）については、特に制限はなく、目的に応じて適宜選択することができるが、表面に凹凸を有しており、通気性が良好であるのが好ましい。この場合、前記転写材の表面の凹凸が、前記凹凸形成層に転写されると、該凹凸形成層の表面に前記凹凸が形成され、滑り性が向上する。
【００４６】
前記構造としては、単層構造であってもよいし、積層構造であってもよい。
前記厚みとしては、２５μｍ〜２００μｍが好ましい。
前記厚みが、２５μｍ未満であると、滑り性が向上した磁性シートを得ることができないことがあり、２００μｍを超えると、前記加熱プレス時に、熱が前記磁性層に伝わり難く、信頼性が低下することがある。
前記材質としては、例えば、紙、合成繊維、天然繊維などが挙げられる。
【００４７】
前記転写材は、市販品であってもよいし、適宜作製したものであってもよいが、前記市販品としては、例えば、上質紙（「ＯＫプリンス上質７０」；王子製紙（株）製）、クッション紙（「ＴＦ１９０」；東洋ファイバー（株）製）、ナイロンメッシュ（「Ｎ−ＮＯ．１１０Ｓ」；東京スクリーン（株）製）、綿布（「かなきん３号」；日本規格協会製）、粘着材用原紙（「ＳＯ原紙１８Ｇ」；大福製紙（株）製）、両面剥離紙（「１００ＧＶＷ（高平滑面）」；王子製紙（株）製）、両面剥離紙（「１００ＧＶＷ（低平滑面）」；王子製紙（株）製）、などが挙げられる。
【００４８】
−積層配置−
前記積層配置の方法としては、前記磁性層の厚み方向における一方の面に、前記凹凸形成層及び前記転写材を、前記磁性層側からこの順に積層する限り特に制限はなく、目的に応じて適宜選択することができるが、前記磁性層の厚み方向における他方の面に、剥離層及び前記転写材を、前記磁性層側からこの順に更に積層するのが好ましい。前記剥離層を介することにより、後述する加熱プレスの際に、前記磁性層の他方の面を保護して、前記転写材との密着を防止し、前記加熱プレス後に、前記転写材を、前記剥離層と共に前記磁性層から容易に剥離することができる。また、前記転写材の表面形状が、前記剥離層側に位置する前記磁性層の表面にも転写されるが、このとき、前記磁性層における前記樹脂組成物中に存在する気泡が抜け易く、得られる磁性シートの信頼性が向上する。前記剥離層側の転写材を用いない場合は、磁性シートの透磁率を向上させることができる。
【００４９】
前記剥離層としては、前記加熱プレスの際に、前記磁性層の厚み方向における他方の面と、前記転写材との密着を防止する機能を有する限り特に制限はなく、目的に応じて適宜選択することができるが、前記加熱プレス後に、前記磁性層から容易に剥離することができる点で、表面に剥離処理が施されたポリエステルフィルム（剥離ＰＥＴ）が好ましい。
【００５０】
−加熱プレス−
前記加熱プレスの方法としては、特に制限はなく、目的に応じて適宜選択することができ、例えば、図１に示すように、前記磁性層、前記凹凸形成層及び前記転写材を積層体として、これらを両側からラミネーターやプレスで挟みこんで加熱及び加圧することにより行うことができる。
前記加熱プレスにより、前記凹凸形成層及び前記磁性層の表面に、前記転写材の表面形状（凹凸形状）が転写されると共に、粘着剤等を使用しなくても、前記凹凸形成層と前記磁性層とが、直接接合される。
【００５１】
前記加熱プレスの条件としては、特に制限はなく、目的に応じて適宜選択することができ、プレス温度としては、例えば、８０〜１９０℃が好ましく、プレス圧力としては、例えば、５〜２０ＭＰａが好ましく、プレス時間としては、例えば、１〜２０分間が好ましい。
【００５２】
以上の工程により、前記転写材の表面形状が、前記凹凸形成層及び前記磁性層の表面に転写されると共に、前記凹凸形成層と前記磁性層とが接合される。その結果、前記磁性層と前記凹凸形成層とを有してなる磁性シートが得られる。
このようにして得られた磁性シートは、前記凹凸形成層の表面に、前記転写材の表面形状（表面の凹凸）が転写されて、粗面化されているので、滑り性に優れる。
【００５３】
本発明の前記磁性シートの製造方法によると、前記加熱プレスにより前記転写材の表面形状が、前記凹凸形成層及び前記磁性層の表面に転写されるので、前記凹凸形成層の表面が粗面化されて、滑り性を向上させることができる。
また、前記加熱プレスにより、前記凹凸形成層と前記磁性層とが直接接合されるので、粘着層が不要であり、簡易かつ低コストで効率よく磁性シートを製造することができる。
【実施例】
【００５４】
以下、本発明の実施例について説明するが、本発明は下記実施例に何ら限定されるものではない。
【００５５】
（実施例１）
−磁性シートの作製−
まず、トルエン２７０質量部及び酢酸エチル１２０質量部に、前記バインダーとしての、エポキシ基を有するアクリルゴム（「ＳＧ８０Ｈ−３」；ナガセケムテックス（株）製、数平均分子量１５０，０００、重量平均分子量３５０，０００）８２．６質量部、エポキシ樹脂（「エピコート１０３１Ｓ」；ジャパンエポキシレジン（株）製）２３．０質量部、ポリブタジエンＲＫＢシリーズ（レジナス化成製、数平均粒子径１８０ｎｍ）０．５質量部、及び潜在性硬化剤（「ＨＸ３７４８」；旭化成ケミカルズ（株）製）６．９質量部を溶解させて樹脂組成物を調製した。これに、前記磁性粉としての扁平磁性粉末（「ＪＥＭ−Ｓ」；三菱マテリアル（株））５５０質量部を添加し、これらを混合して磁性組成物を調製した。
【００５６】
次に、得られた磁性組成物を、前記基材としての、剥離処理が表面に施されたポリエステルフィルム（剥離ＰＥＴ）（「３８ＧＳ」；リンテック製、厚み３８μｍ）上に、バーコーターにより、厚みが１００μｍ〜２００μｍとなるように塗布した（剥離処理されている面に磁性組成物を塗布した）。
次いで、室温で１０分間乾燥させ、さらに６０℃で１０分間乾燥し、剥離処理されている面に磁性組成物からなる層（磁性層）が形成された剥離ＰＥＴを２５０ｍｍ×２５０ｍｍに裁断し、剥離処理されている面に２５０ｍｍ×２５０ｍｍの磁性層が形成された剥離ＰＥＴを４枚得た。次に、剥離処理されている面に２５０ｍｍ×２５０ｍｍの磁性層が形成された剥離ＰＥＴ２枚について、剥離ＰＥＴを磁性層から剥離して、２５０ｍｍ×２５０ｍｍの磁性層を２枚得た。次に、剥離処理されている面に２５０ｍｍ×２５０ｍｍの磁性層が形成された剥離ＰＥＴの磁性層側に、２５０ｍｍ×２５０ｍｍに裁断された磁性層を２枚重ねて、更に、剥離処理されている面に２５０ｍｍ×２５０ｍｍの磁性層が形成された剥離ＰＥＴを１枚重ね（磁性層と磁性層が向き合うように）、両面を剥離ＰＥＴで挟持され、且つ磁性層が４枚積層された剥離ＰＥＴを得た（剥離ＰＥＴの剥離処理された面が、磁性層と接するように配置される）。
次いで、４枚積層された磁性層を挟持するように配置された剥離ＰＥＴの両面に、それぞれ前記緩衝材として、上質紙（「ＯＫプリンス上質７０」；王子製紙（株）製、厚み１００μｍ、ベック平滑度６．２秒／ｍＬ）を積層した。そして、真空プレス（北川精機（株）製）を用いて、プレス保持温度１７０℃、プレス保持時間（プレス保持温度で保持した時間）１０分間、プレス時間（９０℃からプレス保持温度まで到達した後９０℃まで下がってくるまでの時間）４３分間、プレス圧力９ＭＰａの条件で、前記緩衝材を介してプレス板により加熱プレスした。
その後、４枚積層硬化された磁性層から前記剥離ＰＥＴを剥離し、磁性シートを得た。
【００５７】
（実施例２〜１０）
−磁性シートの作製−
実施例１において、エポキシ基を有するアクリルゴム、エポキシ樹脂、及び絶縁性ゴム微粒子の配合量を、表１及び表２に示すように変えた以外は、実施例１と同様にして、磁性シートを作製した。
【００５８】
（実施例１１）
−磁性シートの作製−
実施例５において、前記磁性粉としての扁平磁性粉末（「ＪＥＭ−Ｓ」；三菱マテリアル（株））を、扁平磁性粉末（「ＳＰ−１」；メイト（株）製）に代えた以外は、実施例５と同様にして、磁性シートを作製した。
【００５９】
（実施例１２）
−磁性シートの作製−
実施例３において、前記絶縁性ゴム微粒子としてのポリブタジエンＲＫＢシリーズ（レジナス化成製）を、コアシェル型アクリルゴム微粒子（Ｆ３５１、ゼオン化成製、数平均粒子径３００ｎｍ）に変えた以外は、実施例３と同様にして、磁性シートを作製した。
【００６０】
（比較例１）
−磁性シートの作製−
実施例１において、エポキシ基を有するアクリルゴム、エポキシ樹脂、及び絶縁性ゴム微粒子の配合量を、表３に示すように変えた以外は、実施例１と同様にして、磁性シートを作製した。
【００６１】
（比較例２）
−磁性シートの作製−
比較例１において、前記磁性粉としての扁平磁性粉末（「ＪＥＭ−Ｓ」；三菱マテリアル（株））を、扁平磁性粉末（「ＳＰ−１」；メイト（株）製）に代えた以外は、比較例１と同様にして、磁性シートを作製した。
【００６２】
（実施例１３）
−磁性シートの作製−
まず、実施例１１と同様の磁性組成物を調製した。
【００６３】
次に、得られた磁性組成物を、前記基材（凹凸形成層）としての、剥離処理が表面に施されたポリエステルフィルム（剥離ＰＥＴ）（「３８ＧＳ」；リンテック製、厚み３８μｍ）上に、バーコーターにより、厚みが１００μｍ〜２００μｍとなるように塗布した（剥離処理されている面に磁性組成物を塗布した）。
次いで、室温で１０分間乾燥させ、さらに６０℃で１０分間乾燥し、剥離処理されている面に磁性組成物からなる層（磁性層）が形成された剥離ＰＥＴを２５０ｍｍ×２５０ｍｍに裁断し、剥離処理されている面に２５０ｍｍ×２５０ｍｍの磁性層が形成された剥離ＰＥＴを３枚得た。
次に、得られた磁性組成物を、前記基材（凹凸形成層）としての、剥離処理が表面に施されたポリエステルフィルム（剥離ＰＥＴ）（「３８ＧＳ」；リンテック製、厚み３８μｍ）上に、バーコーターにより、厚みが１００μｍ〜２００μｍとなるように塗布した（剥離処理されていない面に磁性組成物を塗布した）。
次いで、室温で１０分間乾燥させ、さらに６０℃で１０分間乾燥し、剥離処理されていない面に磁性組成物からなる層（磁性層）が形成された剥離ＰＥＴを２５０ｍｍ×２５０ｍｍに裁断し、剥離処理されていない面に２５０ｍｍ×２５０ｍｍの磁性層が形成された剥離ＰＥＴを１枚得た。
次に、剥離処理されている面に２５０ｍｍ×２５０ｍｍの磁性層が形成された剥離ＰＥＴ２枚について、剥離ＰＥＴを磁性層から剥離して、２５０ｍｍ×２５０ｍｍの磁性層を２枚得た。次に、剥離処理されている面に２５０ｍｍ×２５０ｍｍの磁性層が形成された剥離ＰＥＴの磁性層側に、２５０ｍｍ×２５０ｍｍに裁断された磁性層を２枚重ねて、更に、剥離処理されていない面に２５０ｍｍ×２５０ｍｍの磁性層が形成された剥離ＰＥＴを１枚重ね（磁性層と磁性層が向き合うように）、両面を剥離ＰＥＴで挟持され、且つ磁性層が４枚積層された剥離ＰＥＴを得た。
次いで、４枚積層された磁性層を挟持するように配置された剥離ＰＥＴの両面に、それぞれ前記緩衝材として、上質紙（「ＯＫプリンス上質７０」；王子製紙（株）製、厚み１００μｍ、ベック平滑度６．２秒／ｍＬ）を積層した。そして、真空プレス（北川精機（株）製）を用いて、プレス保持温度１７０℃、プレス保持時間（プレス保持温度で保持した時間）５分間、プレス時間（９０℃からプレス保持温度まで到達した後９０℃まで下がってくるまでの時間）３８分間、プレス圧力９ＭＰａの条件で、前記緩衝材を介してプレス板により加熱プレスし、磁性シートを得た。
【００６４】
（実施例１４）
−磁性シートの作製−
まず、実施例１１と同様の磁性組成物を調製した。
【００６５】
次に、前記基材としての、剥離処理が表面に施されたポリエステルフィルム（剥離ＰＥＴ）（「３８ＧＳ」；リンテック製、厚み３８μｍ）上に、磁性組成物をバーコーターで塗布し、乾燥後、磁性組成物からなる層（磁性層）を形成させた。次いで、磁性組成物からなる層（磁性層）から剥離ＰＥＴを剥離した後、磁性層を２５０ｍｍ×２５０ｍｍに裁断し、磁性組成物からなる層の両面に、前記ポリエステルフィルム（剥離処理されている面と磁性層が接する）と上質紙で挟んで、１７０℃９ＭＰａで１０分間熱プレスして硬化させ磁性シートを得た。前記ポリエステルフィルムを剥がし、この磁性シートに粘着層（Ｎｏ．５６０１；日東電工（株）製）、前記ポリエステルフィルム（剥離処理されていない面を粘着層に付け）を貼り付け、３層構造の磁性シートを得た。
【００６６】
（比較例３）
−磁性シートの作製−
実施例１３において、比較例２と同様の磁性組成物を調製した以外は、実施例１３と同様にして、磁性シートを作製した。
【００６７】
（比較例４）
−磁性シートの作製−
実施例１４において、比較例２と同様の磁性組成物を調製した以外は、実施例１４と同様にして、磁性シートを作製した。
【００６８】
〔信頼性試験〕
−厚み変化−
まず、磁性シートにおける磁性層の厚みを測定した。次いで、磁性シートをオーブンに入れ、８５℃／６０％の条件で１９２時間加熱し、オーブンから取り出した後の磁性シートの厚みを測定し、加熱前後の磁性シートの厚み変化率を測定した。
【００６９】
−透磁率−
まず、外径７．０５ｍｍ、内径２．９４５ｍｍに抜き加工したリング状サンプル（磁性層サンプル）を作製し、これに導線を５ターン巻き、端子に半田付けした。ここで、前記端子の根元から前記リング状サンプルの下までの長さを２０ｍｍとした。そして、インピーダンスアナライザー（「４２９４Ａ」；アジレントテクノロジー社製）を用いて、１ＭＨｚにおけるインダクタンスと抵抗値とを測定し、透磁率に換算した。次いで、リング状サンプルをオーブンに入れ、８５℃／６０％の条件で１９２時間加熱し、オーブンから取り出した後のリング状サンプル（磁性層サンプル）の透磁率を測定し、加熱前後のリング状サンプル（磁性層サンプル）の透磁率を測定した。
なお、μ’は、複素透磁率の実数部を表す。
μ’の特性は、磁性シートの使用目的によって異なり、例えば、ＲＦＩＤデバイスの通信改善の場合には、２０ＭＨｚ以下の周波数で、高μ’かつ低μ’’（複素透磁率の虚数部）であるのが好ましい。
なお、本発明の磁性シートは、ＫＨｚ〜ＧＨｚ帯において使用可能な磁性シートである。
【００７０】
〔引張試験〕
ＪＩＳ  Ｋ６２５１に準拠して測定した。
【００７１】
〔電気抵抗値測定〕
２５０ｍｍ×２５０ｍｍの磁性シートの電気抵抗値をハイレスタＵＰ  ＭＣＰ−ＨＴ４５０型（ダイアインスツルメンツ社製）を用いて測定した。
【００７２】
〔比重測定〕
外形７．０５ｍｍ、内径２．９４５ｍｍに抜き加工したリング状サンプルを作製し、厚みと質量を測定して比重を算出した。
【００７３】
〔落下試験〕
縦２４ｃｍ×横２４ｃｍ×厚さ（表１〜３の信頼性試験前の厚さ）の磁性シートサンプルを作製し、高さ５０ｃｍから磁性シートの角が木製机に衝突するように落下させ、磁性シートの角の割れの有無を目視で観察した。ここで、図２は、割れた磁性シート（比較例１）の写真を示し、図３は、割れなかった磁性シート（実施例５）の写真を示す。評価基準は以下のようにした。
〇：１０回落下させて、０〜４回割れた。
△：１０回落下させて、５〜７回割れた。
×：１０回落下させて、８〜１０回割れた。
【表１】
2009295671.tif 000002
【００７４】
【表２】
2009295671.tif 000003
【００７５】
【表３】
2009295671.tif 000004
【００７６】
【表４】
2009295671.tif 000005
【００７７】
表１〜表３の結果より、磁性層に絶縁性ゴム微粒子（ポリブタジエン、アクリルゴム微粒子）を含有する実施例１〜１２の磁性シートは、磁性層に前記絶縁性ゴム微粒子を含有しない比較例１及び２の磁性シートよりも、高温環境下又は高温高湿環境下における厚み変化を低減して、透磁率の低下を防止する。
このことは、エポキシ基を有するアクリルゴム、エポキシ樹脂、及び絶縁性ゴム微粒子の配合量のみが異なる実施例と比較例の組合せ（実施例１〜１０、１２と比較例１との組合せ、実施例１１と比較例２との組合せ）について注目したところ、実施例の信頼性試験における厚み変化率が比較例の厚み変化率よりも小さくなっており、実施例の透磁率が
比較例の透磁率と同等又は比較例の透磁率よりも大きくなっていることから判る。
なお、実施例１及び実施例９では、絶縁性ゴム微粒子（ポリブタジエン）の添加量が少ないため、信頼性試験前後の厚み変化率が２．１％と比較的高い値を示しているが、磁性層に前記絶縁性ゴム微粒子を含有しない比較例１の信頼性試験前後の厚み変化率（２．８％）と比較すると小さくなっている。
また、実施例１、実施例９及び実施例１０では、透磁率が４１．１〜４１．９と比較的低い値を示しているが、磁性層に前記絶縁性ゴム微粒子を含有しない比較例１の透磁率（４１．３〜４１．５）と比較するとほぼ同等であり、透磁率の低下を防止できていることが判る。
ここで、磁性層（バインダー）に絶縁性ゴム微粒子を含有させることによって、圧縮が阻害されて、磁性シートの透磁率が低下されると予想されるが、表１〜表３の結果より、磁性層（バインダー）に絶縁性ゴム微粒子をバインダー１１３質量部に対して２．５質量部〜３０質量部含有させることによって（実施例３〜７）、高い透磁率の磁性シートを得ることができることが判った。磁性シートの透磁率を高くするために、大きな力で圧縮することもできるが、この場合、磁性シートに歪が残ってしまい、信頼性試験における厚み変化及び透磁率の変化が大きくなってしまう。一方、本願実施例の磁性シートは、磁性シートの透磁率が大きいにもかかわらず、信頼性試験における厚み変化及び透磁率の変化が小さい。
【００７８】
また、表１〜表３の結果より、磁性層に絶縁性ゴム微粒子（ポリブタジエン、アクリルゴム微粒子）を含有する実施例１〜１２の磁性シートは、磁性層に前記絶縁性ゴム微粒子を含有しない比較例１及び２の磁性シートよりも、電気抵抗値を高くすることができる。特に、磁性層にポリブタジエンをバインダー１１３質量部に対して２．５質量部〜３０質量部含有する実施例３〜７の磁性シートは、電気抵抗値をより高くすることができる。
このことは、エポキシ基を有するアクリルゴム、エポキシ樹脂、及び絶縁性ゴム微粒子の配合量のみが異なる実施例と比較例の組合せ（実施例１〜１０、１２と比較例１との組合せ、実施例１１と比較例２との組合せ）について注目したところ、実施例の電気抵抗値が比較例の電気抵抗値よりも小さくなっていることから判る。
【００７９】
また、表１〜表３の結果より、磁性層にポリブタジエンをバインダー１１３質量部に対して２．５質量部〜５０質量部含有する実施例３〜８、１１の磁性シートは、磁性層に前記絶縁性ゴム微粒子を含有しない比較例１及び２の磁性シートよりも、耐衝撃性及び靭性を向上することができる。
このことは、エポキシ基を有するアクリルゴム、エポキシ樹脂、及び絶縁性ゴム微粒子の配合量のみが異なる実施例と比較例の組合せ（実施例３〜８と比較例１との組合せ、実施例１１と比較例２との組合せ）について注目したところ、実施例の落下試験の評価結果（〇又は△）が比較例の落下試験の評価結果（×）よりも良好であることから判る。
【００８０】
また、表４の結果より、実施例１３の磁性シートと実施例１４の磁性シートとを比較すると、実施例１３の磁性シートでは、粘着層の厚さの分だけ磁性層を厚くすることができ、もってμ´の値を高くすることができることが判る。
なお、通常、実施例１３のように、磁性組成物を単層で厚く塗布した磁性シートをプレスした場合、磁性組成物を薄く塗布したものを積層してプレスしたものよりも比重が下がり、透磁率が下がると考えられる。よって、実施例１３について、磁性組成物を積層することにより比重を大きくし、透磁率を向上することができると考えられる。
【産業上の利用可能性】
【００８１】
本発明の磁性シートは、例えば、電磁ノイズ抑制体、電波吸収体、磁気シールド材、ＲＦＩＤ等のＩＣタグ機能を有する電子機器、非接触ＩＣカードなどに好適に使用することができ、特に、ＲＦＩＤ機能付携帯電話に好適に使用することができる。
【図面の簡単な説明】
【００８２】
【図１】図１は、本発明の磁性シートの製造方法の一例を示す工程図である。
【図２】図２は、割れた磁性シート（比較例１）の写真を示す。
【図３】図３は、割れなかった磁性シート（実施例５）の写真を示す。
【符号の説明】
【００８３】
１０      磁性層
２０      凹凸形成層
２２      剥離層
３０      転写材
４０      積層体
５０      プレス板
【図１】
2009295671.tif 000006
【図２】
2009295671.tif 000007
【図３】
2009295671.tif 000008